(57)【要約】【課題】透明性に優れる電磁波抑制シート及びその製造方法を提供する。【解決手段】本開示に係る電磁波抑制シートは、導電性及び透明性を有する電磁波透過層と、透明性を有する抑制層と、横線及び縦線によって構成される開口を有する導電メッシュと、透明性を有する粘着層とをこの順序で外側から内側に向けて備え、導電メッシュの開口において、抑制層と粘着層が接している領域を有する。【選択図】図１
2020167292.tif 000002
【特許請求の範囲】
【請求項１】
導電性及び透明性を有する電磁波透過層と、
透明性を有する抑制層と、
横線及び縦線によって構成される開口を有する導電メッシュと、
透明性を有する粘着層と、
をこの順序で外側から内側に向けて備え、
前記開口において、前記抑制層と前記粘着層が接している領域を有する、電磁波抑制シート。
【請求項２】
導電性及び透明性を有する電磁波透過層と、
透明性を有する抑制層と、
横線及び縦線によって構成される開口を有する導電メッシュと、
をこの順序で外側から内側に向けて備え、
前記導電メッシュは、その厚さ方向において、少なくとも一部が前記抑制層に埋め込まれている、電磁波抑制シート。
【請求項３】
前記電磁波透過層は導電性を有する有機材料からなる、請求項１又は２に記載の電磁波抑制シート。
【請求項４】
前記導電性を有する有機材料がポリエチレンジオキシチオフェンを含む、請求項３に記載の電磁波抑制シート。
【請求項５】
前記電磁波透過層のシート抵抗値が３１０〜５００Ω/□である、請求項１〜４のいずれか一項に記載の電磁波抑制シート。
【請求項６】
前記電磁波透過層の外側に、透明性を有する表面保護層を更に備える、請求項１〜５のいずれか一項に記載の電磁波抑制シート。
【請求項７】
前記表面保護層がガスバリア性を有する、請求項６に記載の電磁波抑制シート。
【請求項８】
波長１〜１０ｍｍのミリ波を抑制するためのものである、請求項１〜７のいずれか一項に記載の電磁波抑制シート。
【請求項９】
波長１００〜１０００μｍのサブミリ波を抑制するためのものである、請求項１〜７のいずれか一項に記載の電磁波抑制シート。
【請求項１０】
クラリティが８０％以上である、請求項１〜９のいずれか一項に記載の電磁波抑制シート。
【請求項１１】
ヘイズが４０％未満である、請求項１〜１０のいずれか一項に記載の電磁波抑制シート。
【請求項１２】
請求項１〜１１のいずれか一項に記載の電磁波抑制シートの製造方法であって、
前記抑制層と、これに接するように配置された前記導電メッシュとを含む積層体を作製する工程と、
前記抑制層の方向に前記導電メッシュに対して押圧力を加える工程と、
を備える、電磁波抑制シートの製造方法。
【発明の詳細な説明】
【技術分野】
【０００１】
本開示は、電磁波抑制シート及びその製造方法に関する。
【背景技術】
【０００２】
電子機器から発生する電磁波が他の電子機器の誤作動を引き起こすことがある。これを防止するための技術として、例えば、電磁波抑制シート及びこれに使用するコーティング剤が提案されている（特許文献１〜３参照）。電磁波抑制シートのタイプは、反射型と透過型に大別される。反射型は入射する電磁波と反射する電磁波とを干渉させることによって電磁波を低減するものである。透過型は電磁波を吸収する性能を有する磁性体を利用し、これを含む層に電磁波を通過させることで電磁波を低減するものである。
【先行技術文献】
【特許文献】
【０００３】
【特許文献１】特開２０１０−１５３５４２号公報
【特許文献２】特開２０１７−１１２２５３号公報
【特許文献３】特開２０１７−２１６３３７号公報
【発明の概要】
【発明が解決しようとする課題】
【０００４】
本発明者らは、導電性を有する材料からなるメッシュ（以下、「導電メッシュ」という。）を用いた反射型の電磁波抑制シートの開発過程において、優れた透明性を有する電磁波抑制シートに潜在的なニーズがあると考え、その開発を進めた。具体的には、電磁波抑制シートが透明であれば、例えば、これを電子機器の表面に貼り付けた状態であっても、電子機器の表面に記載された文字等（例えば、メーカー名、型番及びロゴ）を視認できるという利点がある。また、ＩｏＴ（Ｉｎｔｅｒｎｅｔ  ｏｆ  Ｔｈｉｎｇｓ）の導入が進む工場等において、企業秘密を含む信号が外部に漏れることを防止するため、工場全体を反射型の電磁波抑制シートで覆うことが考えられる。これに透明性に優れる電磁波抑制シートを利用すれば、窓から太陽光を取り入れることができる一方、窓から電磁波が外部に漏洩することを防ぐことができる。
【０００５】
本開示は透明性に優れる電磁波抑制シート及びその製造方法を提供することを目的とする。
【課題を解決するための手段】
【０００６】
本開示に係る電磁波抑制シートは、導電性及び透明性を有する電磁波透過層と、透明性を有する抑制層と、横線及び縦線によって構成される開口を有する導電メッシュと、透明性を有する粘着層とをこの順序で外側から内側に向けて備え、導電メッシュの開口において、抑制層と粘着層が接している領域を有する。
【０００７】
上記電磁波抑制シートは、外側（電磁波透過層側）から入射した電磁波が導電メッシュで反射するように構成されており、反射型に分類されるものである。上記のとおり、導電メッシュは、横線及び縦線から形成されたものであることから、ある程度立体的な構造を有する。したがって、抑制層と粘着層との間に導電メッシュを単に配置して電磁波抑制シートを製造した場合、抑制層と粘着層の間に空気層が介在することになる。本発明者らは、抑制層と、粘着層と、これらの間に配置された導電メッシュとを含む積層体に対して厚さ方向に押圧力を加え、これにより、抑制層及び／又は粘着層に導電メッシュを埋め込ませることによって抑制層と粘着層の間に介在する空気をなるべくなくすようにして電磁波抑制シートを作製した。その結果、押圧力を加えない場合と比較して、透明性に優れる電磁波抑制シートを得ることができた。本発明者らが実施した評価試験によれば、抑制層と粘着層の接合面積が大きくなるにしたがって（加える押圧力を大きくするにしたがって）クラリティ（透明度）が高くなることが確認された（図６参照）。
【０００８】
電磁波抑制シートは内側に粘着層を備えていなくてもよい。すなわち、本開示に係る電磁波抑制シートは、導電性及び透明性を有する電磁波透過層と、透明性を有する抑制層と、横線及び縦線によって構成される開口を有する導電メッシュとをこの順序で外側から内側に向けて備え、導電メッシュは、その厚さ方向において、少なくとも一部が抑制層に埋め込まれている態様であってもよい。この態様の電磁波抑制シートは、そのまま使用してもよいし、用途等に応じて抑制層の内側に他の層を設けて使用してもよい。
【０００９】
上記電磁波抑制シートは以下の工程を含む製造方法によって製造することができる。すなわち、本開示に係る電磁波抑制シートの製造方法は、抑制層と、これに接するように配置された導電メッシュとを含む積層体を作製する工程と、抑制層の方向に導電メッシュに対して押圧力を加える工程とを備える。
【発明の効果】
【００１０】
本開示によれば、透明性に優れる電磁波抑制シート及びその製造方法が提供される。
【図面の簡単な説明】
【００１１】
【図１】図１は本開示に係る電磁波抑制シートの一実施形態を模式的に示す断面図である。
【図２】図２（ａ）及び図２（ｂ）は透明ガスバリア層の態様を模式的に示す断面図である。
【図３】図３は導電メッシュの構成を模式的に示す平面図である。
【図４】図４は離型フィルムを備える電磁波抑制シートを模式的に示す断面図である。
【図５】図５（ａ）は試験１に係る積層体の顕微鏡写真であり、図５（ｂ）は試験２に係る積層体の顕微鏡写真であり、図５（ｃ）は試験３に係る積層体の顕微鏡写真であり、図５（ｄ）は比較試験１に係る積層体の顕微鏡写真である。
【図６】図６は接合面積割合と、電磁波抑制シートのクラリティ及びヘイズとの関係を示すグラフである。
【発明を実施するための形態】
【００１２】
以下、図面を参照しながら本開示の複数の実施形態について詳細に説明する。なお、図面中、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。
【００１３】
＜電磁波抑制シート＞
図１に示す電磁波抑制シート１０は、透明ガスバリア層（表面保護層）１と、電磁波透過層２と、抑制層３と、導電メッシュ５と、粘着層７とをこの順序で外側から内側に向けて備える。電磁波抑制シート１０は、外側（図１の上側）から入射した電磁波が導電メッシュ５で反射するように構成されており、反射型に分類されるものである。電磁波抑制シート１０は、導電メッシュ５の開口５ｇにおいて、抑制層３と粘着層７が接している領域Ｒを有する。これにより、電磁波抑制シート１０は、優れた透明性を有し、具体的には、ヘイズ（曇り度）が十分に小さく且つクラリティ（透明度）が十分に高い。なお、ヘイズ（％）は、透明材料（試料）を透過した光（全光線透過率）に対し、平均して２．５°以上の角度で拡散した光の割合である。他方、クラリティ（％）は、２．５°よりも狭い角度で評価されるものである。
【００１４】
ヘイズ（曇り度）は透明材料による広角度散乱が反映される値である。ヘイズの値が大きくなるに従って、透明材料を介して見える画像のコントラストが低下し、曇ったような画像となる。電磁波抑制シート１０のヘイズは、透明性の観点から、好ましくは４０％未満であり、より好ましくは３０％以下である。
【００１５】
クラリティ（透明度）は透明材料による狭角度散乱が反映される値である。クラリティの値が小さくなるに従って、透明材料を介して見える画像の輪郭がゆがめられ、はっきりと見えなくなる傾向にある。つまり、クラリティは細かい文字等の解像度に影響を与える。電磁波抑制シート１０のクラリティは、細かい文字等の視認性の観点から、好ましくは８０％以上であり、より好ましくは９０％以上である。
【００１６】
電磁波抑制シート１０は、後述のとおり、抑制層３と、粘着層７と、これらの層の間に配置された導電メッシュ５とを含む積層体を圧縮する方向の力を加える工程を経て製造される。この工程を経ても、抑制層３及び粘着層７の軟らかさの程度によっては、図１に示すように、抑制層３と粘着層７の間であって導電メッシュ５の線材に近い領域に空気（図１における白抜き部分）が残存する。また、導電メッシュ５を挟んだ状態で抑制層３と粘着層７が圧縮されるため、図１に示すように、抑制層３と粘着層７の界面にうねりが生じる。残存している空気及び当該界面のうねりの影響による透明性の低下を抑制する観点から、抑制層３と粘着層７を構成する材料として、両者の屈折率がなるべく近いものを使用することが好ましい。すなわち、両者の屈折率の差は０．２以下であることが好ましく、０．１以下であることがより好ましい。両者の屈折率の差は０．２以下であることで、抑制層３と粘着層７との界面における光の屈折をより高度に抑制できる。
【００１７】
（透明ガスバリア層）
透明ガスバリア層１は、電磁波抑制シート１０の内部に空気中の水分及び酸素が侵入することを防止するための層である。後述のとおり、電磁波透過層２が導電性を有する有機材料を含む場合、透明ガスバリア層１を設けることで、空気中の水分等によって電磁波透過層２が経時的に変色したり導電性が低下したりすることを抑制できる。透明ガスバリア層１は、例えば、図２（ａ）に示すとおり、透明基材フィルム１ａと、蒸着層１ｖと、ガスバリア性被覆層１ｃとによって構成されている。
【００１８】
透明基材フィルム１ａは、十分に無色透明であることが好ましい。透明基材フィルム１ａの全光線透過率は８５％以上であることが好ましい。透明基材フィルム１ａとして、例えば、透明性が高く、耐熱性に優れたフィルムとして、ポリエチレンテレフタレートフィルム（ＰＥＴフィルム）、ポリエチレンナフタレートフィルムなどを用いることができる。透明基材フィルム１ａの厚さは９〜５０μｍであり、好ましくは１２〜３０μｍである。透明基材フィルム１ａの厚さが９μｍ以上であれば、透明基材フィルム１ａの強度を十分に確保することができ、他方、５０μｍ以下であれば、ロール状の透明ガスバリア層１を効率的且つ経済的に製造することができる。
【００１９】
本実施形態においては、透明基材フィルム１ａの一方の面上に蒸着層１ｖが設けられ、蒸着層１ｖの上にガスバリア性被覆層１ｃが更に設けられている（図２（ａ）参照）。透明基材フィルム１ａと蒸着層１ｖとの密着性を向上させるために、透明基材フィルム１ａの表面に、プラズマ処理などの処理を施したり、アクリル樹脂層、ポリエステル樹脂、ウレタン樹脂などからなるアンカーコート層（不図示）を設けたりしてもよい。なお、図２（ｂ）に示すように、蒸着層１ｖとガスバリア性被覆層１ｃとを交互に積層してもよい。
【００２０】
蒸着層１ｖは、例えば、酸化アルミニウム、酸化ケイ素、酸化窒化ケイ素、酸化マグネシウムあるいはそれらの混合物を透明基材フィルム１ａに蒸着させることによって形成することができる。これら無機材料の中でも、バリア性、生産性の観点から、酸化アルミニウム又は酸化ケイ素を用いることが望ましい。蒸着層は、真空蒸着法、スパッタ法、ＣＶＤ等の手法により形成される。
【００２１】
蒸着層１ｖの厚さ（膜厚）は５〜５００ｎｍの範囲内とすることが好ましく、１０〜１００ｎｍの範囲内とすることがより好ましい。膜厚が５ｎｍ以上であると、均一な膜を形成しやすく、ガスバリア材としての機能をより十分に果たすことができる傾向がある。一方、膜厚が５００ｎｍ以下であると、十分なフレキシビリティを保持させることができ、成膜後に折り曲げ、引っ張りなどの外的要因により、薄膜に亀裂を生じることをより確実に防ぐことができる傾向がある。
【００２２】
ガスバリア性被覆層１ｃは後工程での二次的な各種損傷を防止するとともに、高いバリア性を付与するために設けられるものである。ガスバリア性被覆層１ｃは、優れたバリア性を得る観点から、水酸基含有高分子化合物、金属アルコキシド、金属アルコキシド加水分解物及び金属アルコキシド重合物からなる群より選択される少なくとも一種を成分として含有していることが好ましい。
【００２３】
水酸基含有高分子化合物としては、具体的には、例えば、ポリビニルアルコール、ポリビニルピロリドン、デンプン等の水溶性高分子が挙げられるが、特にポリビニルアルコールを用いた場合にバリア性が最も優れる。
【００２４】
金属アルコキシドは、一般式：Ｍ（ＯＲ）ｎ（ＭはＳｉ、Ｔｉ、Ａｌ、Ｚｒ等の金属原子を示し、Ｒは−ＣＨ３、−Ｃ２Ｈ５等のアルキル基を示し、ｎはＭの価数に対応した整数を示す）で表される化合物である。具体的には、テトラエトキシシラン〔Ｓｉ（ＯＣ２Ｈ５）４〕、トリイソプロポキシアルミニウム〔Ａｌ（Ｏ−ｉｓｏ−Ｃ３Ｈ７）３〕などが挙げられる。テトラエトキシシラン、トリイソプロポキシアルミニウムは、加水分解後、水系の溶媒中において比較的安定であるので好ましい。また、金属アルコキシドの加水分解物及び重合物としては、例えば、テトラエトキシシランの加水分解物や重合物としてケイ酸（Ｓｉ（ＯＨ）４）などが、トリプロポキシアルミニウムの加水分解物や重合物として水酸化アルミニウム（Ａｌ（ＯＨ）３）などが挙げられる。
【００２５】
ガスバリア性被覆層１ｃの厚さ（膜厚）は５０〜１０００ｎｍの範囲内とすることが好ましく、１００〜５００ｎｍの範囲内とすることがより好ましい。膜厚が５０ｎｍ以上であると、より十分なガスバリア性を得ることができる傾向があり、１０００ｎｍ以下であると、十分なフレキシビリティを保持できる傾向がある。
【００２６】
透明ガスバリア層１が図２（ａ）及び図２（ｂ）に示すように蒸着層１ｖ及びガスバリア性被覆層１ｃを有する場合、透明ガスバリア層１の向きはガスバリア性被覆層１ｃと電磁波透過層２が対面する向きであることが好ましい。なお、透明ガスバリア層１は透明基材フィルム１ａの一方の面上に蒸着層１ｖが形成された態様（ガスバリア性被覆層１ｃが形成されていない態様）であってもよく、この場合、透明ガスバリア層１の向きは蒸着層１ｖと電磁波透過層２が対面する向きであることが好ましい。また、透明ガスバリア層１が透明基材フィルム１ａ（例えば、ＰＥＴフィルム）からなる態様（蒸着層１ｖ及びガスバリア性被覆層１ｃが形成されていない態様）であってもよい。
【００２７】
（電磁波透過層）
電磁波透過層２は外側から入射してきた電磁波を抑制層３へと至らしめるための層である。すなわち、電磁波透過層２は、電磁波抑制シート１０が使用される環境に応じてインピーダンスマッチングをするための層である。電磁波抑制シート１０が空気（インピーダンス：３７７Ω/□）中で使用される場合、電磁波透過層２のシート抵抗は、例えば、３５０〜４００Ω/□の範囲に設定される。
【００２８】
電磁波透過層２は、導電性を有する無機材料や有機材料を有する。導電性を有する無機材料としては、例えば、酸化インジウムスズ(ITO)、酸化インジウム亜鉛(IZO)、酸化亜鉛アルミニウム(AZO)、カーボンナノチューブ、グラフェン、Ａｇ、Ａｌ、Ａｕ、Ｐｔ、Ｐｄ、Ｃｕ、Ｃｏ、Ｃｒ、Ｉｎ、Ａｇ−Ｃｕ、Ｃｕ−ＡｕおよびＮｉナノ粒子からなる群から選択される１つ以上を含むナノ粒子、又は及びナノワイヤーが挙げられ、導電性を有する有機材料としては、ポリチオフェン誘導体、ポリアセチレン誘導体、ポリアニリン誘導体、ポリピロール誘導体、が挙げられる。
特に柔軟性、成膜性、安定性、３７７Ω/□のシート抵抗の観点から、ポリエチレンジオキシチオフェン（ＰＥＤＯＴ）を含む導電性ポリマーが好ましい。電磁波透過層２は、ポリエチレンジオキシチオフェン（ＰＥＤＯＴ）とポリスチレンスルホン酸（ＰＰＳ）との混合物（ＰＥＤＯＴ／ＰＳＳ）を含むものであってもよい。
【００２９】
電磁波透過層２のシート抵抗値は、例えば、導電性を有する有機材料の選定、膜厚の調節によって適宜設定することができる。電磁波透過層２の厚さ（膜厚）は０．１〜２．０μｍの範囲内とすることが好ましく、０．１〜０．４μｍの範囲内とすることがより好ましい。膜厚が０．１μｍ以上であると、均一な膜を形成しやすく、電磁波透過層２としての機能をより十分に果たすことができる傾向がある。一方、膜厚が２．０μｍ以下であると、十分なフレキシビリティを保持させることができ、成膜後に折り曲げ、引っ張りなどの外的要因により、薄膜に亀裂を生じることをより確実に防ぐことができる傾向がある。電磁波透過層２のシート抵抗値は例えばロレスターＧＰ  ＭＣＰ−Ｔ６１０（商品名、株式会社三菱化学アナリテック製）を用いて測定することができる。
【００３０】
（抑制層）
抑制層３は、入射する電磁波と反射した電磁波を干渉させるための層である。抑制層３は、以下の式で表される条件を満たすように厚さ等が設定されている。
d=λ／（４（εr）１／２）
式中、λは抑制すべき電磁波の波長（単位：ｍ）を示し、εrは抑制層３を構成する材料の比誘電率、ｄは抑制層３の厚さ（単位：ｍ）を示す。
【００３１】
抑制層３を構成する透明材料としては、シリコーン粘着剤、アクリル粘着剤、ウレタン粘着剤等が挙げられ、耐候性の観点から、シリコーン粘着剤を使用することが好ましい。抑制層３を構成する材料として、例えば、誘電率３．０のシリコーン粘着剤を使用した場合、以下のとおり、抑制すべき電磁波の波長に応じて抑制層３の厚さを設定すればよい。例えば、抑制対象の電磁波がミリ波であって波長１〜１０ｍｍである場合、抑制層３の厚さは０．１４４〜１．４ｍｍ程度とすればよい。抑制対象の電磁波がサブミリ波（テラヘルツ波）であって波長１００〜１０００μｍ（周波数３．０〜０．３ＴＨｚ）である場合、抑制層３の厚さは１４.４〜１４４μｍ程度とすればよい。製造効率の観点から、抑制層３を適度の厚さとする観点から、これに適した誘電率を有する透明材料を抑制層３として採用してもよい。
【００３２】
（導電メッシュ）
導電メッシュ５は、図３に示すように、横線５ａ及び縦線５ｂが織られることによって形成されたものである。横線５ａ及び縦線５ｂは互いに同じであっても異なってもいてもよい。横線５ａ及び縦線５ｂは、例えば、直径２０〜３０μｍ程度の銅線からなる。横線５ａ及び縦線５ｂは、例えば、ポリエチレンテレフタラート（ＰＥＴ）からなる芯材と、その表面を覆うように形成された銅層とによって構成されたものであってよい。この銅層は黒化処理が施されたものであってもよい。
また、導電メッシュ５は銅板等の金属板にエッチング等の周知の方法を用いて開口５ｇを形成したものであっても良い。
【００３３】
導電メッシュ５は、隣接する二本の横線５ａ，５ａと、隣接する二本の縦線５ｂ，５ｂによって構成される、多数の開口５ｇを有する。開口５ｇの形状は、平面視において、略正方形である。なお、開口５ｇの形状は、例えば、長方形であってもよい。開口５ｇの一辺の長さは、反射させるべき電磁波の波長に応じて設定すればよい。抑制対象の電磁波がミリ波であって波長１〜１０ｍｍである場合、開口５ｇの一辺の長さは１００〜５００μｍ程度であればよい。抑制対象の電磁波がサブミリ波であって波長１００〜１０００μｍである場合、開口５ｇの一辺の長さは２５〜３００μｍ程度であればよい。
【００３４】
（粘着層）
粘着層７は、電磁波抑制シート１０を所定の箇所に貼り付けるための層である。粘着層７は、抑制層３とともに導電メッシュ５を挟み込む層でもある。上述のとおり、導電メッシュ５の開口５ｇにおいて、抑制層３と粘着層７が接している領域Ｒを有することで、電磁波抑制シート１０が優れた透明性を実現している。粘着層７を構成する透明材料としては、シリコーン粘着剤、アクリル粘着剤、ウレタン粘着剤等が挙げられ、透明性、密着性又は価格の観点から適宜選択されることが好ましい。透明性の観点では、抑制層との屈折率差を小さくするため、抑制層と同一材料とすることが好ましい。密着性の観点では、抑制層、導電メッシュ、用途に応じた被着体との相溶性が大きくなるよう、適宜選択されることが好ましい。価格の観点では、アクリル粘着剤が選択されることが好ましい。なお、粘着層７にほこり等が付着し、透明性や、被着体への密着性低下を防止するため、図４に示すように、粘着層７の外側に離型フィルム９を貼り合わせることが好ましい。
【００３５】
導電メッシュ５の開口５ｇの面積を基準として、抑制層３と粘着層７が接している領域Ｒの面積の割合（以下、「接合面積割合」という。）は、好ましくは６０％以上であり、より好ましくは７０％である。この割合が６０％以上であることで、電磁波抑制シート１０の小さいヘイズ（曇り度）及び高いクラリティ（透明度）を両立することができる。
【００３６】
電磁波抑制シート１０は、以下の工程を含む方法によって製造することができる。すなわち、電磁波抑制シート１０の製造方法は、抑制層３と、粘着層７と、これらの層の間に配置された導電メッシュ５とを含む積層体を作製する工程と、この積層体に対して押圧力を加える工程とを備える。押圧力は抑制層３及び粘着層７の軟らかさの程度に応じて適宜設定すればよい。例えば、一対のローラの間を通過させることによって上記積層体に押圧力を加える場合、一対のローラによる線圧は０．５〜７．０Ｎ／ｍｍ（好ましくは１．０〜５．０Ｎ／ｍｍ）程度とすればよい。
【００３７】
以上、本開示の実施形態について詳細に説明したが、本発明は上記実施形態に限定されるものではない。例えば、上記実施形態においては、電磁波透過層２が導電性ポリマー（有機材料）からなる場合を例示したが、これに代わりに、酸化スズインジウム（ＩＴＯ）等の無機材料であってもよい。
【００３８】
上記実施形態においては、表面保護層として、透明ガスバリア層１を形成する場合を例示したが、これの代わりに又は透明ガスバリア層１の外側に、例えば、硬度の高い層を形成することによって電磁波抑制シート１０の表面を物理的に保護してもよい。
【００３９】
上記実施形態においては、内側に粘着層７が形成された態様を例示したが、例えば、電磁波抑制シートを貼り付ける対象が粘着性を有する場合などにあっては、電磁波抑制シートは粘着層７が形成されていないものであってもよい。この態様の電磁波抑制シートは、抑制層３と、これに接するように配置された導電メッシュ５とを含む積層体を作製する工程と、抑制層３の方向に導電メッシュ５に対して押圧力を加える工程とを経て製造することができる。
【００４０】
＜透明性の評価＞
接合面積割合が電磁波抑制シートの透明性（ヘイズ、クラリティ及び写像性）に与える影響を次のような手法で評価した。すなわち、ロールから引き出したベースフィルム（幅３４０ｍｍのＰＥＴフィルム）をラミネート装置に設置した。このベースフィルムの表面上に、以下の導電メッシュ、抑制層及びＰＥＴフィルムがこの順序で積層された積層体を形成した。
・粘着層…ＭＨＭ−ＦＷＶ１００（商品名、日栄化工株式会社製）、サイズ３３０ｍｍ×３３０ｍｍ、材質：アクリル系ＯＣＡ（Ｏｐｔｉｃａｌｌｙ  Ｃｌｅａｒ  Ａｄｈｅｓｉｖｅ）、厚さ：１００μｍ、
・導電メッシュ…Ｓｕ−４Ｇ−１３２２７（商品名、セーレン株式会社製）、サイズ：３４０ｍｍ×３４０ｍｍ、線径：５８μｍ、開口形状：正方形（０．２ｍｍ×０．２ｍｍ）
・抑制層…ＭＨＭ−ＳＩ５００（商品名、日栄化工株式会社製）、サイズ：３１０ｍｍ×３１０ｍｍ、材質：シリコーン系ＯＣＡ（Ｏｐｔｉｃａｌｌｙ  Ｃｌｅａｒ  Ａｄｈｅｓｉｖｅ）、厚さ：５００μｍ
・ＰＥＴフィルム…東レ株式会社製、サイズ：３４０ｍｍ×３４０ｍｍ、厚さ：７５μｍ
【００４１】
（試験１）
一対のローラ（金属製のローラ及びゴム製のローラ）によって上記積層体に対して押圧力（線圧：０．７Ｎ／ｍｍ）を加えることによって、導電メッシュの少なくとも一部を抑制層と粘着層に埋め込ませ、導電メッシュの開口部に粘着層と抑制層の接合部を得た。一対のローラを通過する積層体の速度（ライン速度）は１．０ｍ／分とした。
【００４２】
（試験２）
線圧を０．７Ｎ／ｍｍとする代わりに、２．２Ｎ／ｍｍとしたことの他は、試験１と同様にして導電メッシュの少なくとも一部を抑制層と粘着層に埋め込ませ、導電メッシュの開口部に粘着層と抑制層の接合部を得た。
【００４３】
（試験３）
線圧を０．７Ｎ／ｍｍとする代わりに、４．３Ｎ／ｍｍとしたことの他は、試験１と同様にして導電メッシュの少なくとも一部を抑制層と粘着層に埋め込ませ、導電メッシュの開口部に粘着層と抑制層の接合部を得た。
【００４４】
（比較試験１）
一対のローラの間を上記積層体を通過させたものの、押圧力を加えなかった。
【００４５】
（１）接合面積割合の測定
ベースフィルム側から試験１〜３及び比較試験１に係る積層体を観察することによって、接合面積を求め、その値を用いて接合面積割合を算出した。図５（ａ）〜図５（ｄ）は試験１〜３及び比較試験１に係る積層体の顕微鏡写真である。これらの写真において、破線で囲った領域Ｒが抑制層と粘着層が接している領域である。
表１に結果を示す。
【００４６】
（２）ヘイズ及びクラリティの測定
Ｈａｚｅ−ｇａｒｄ  Ｐｌｕｓ（ＢＹＫ社製）を使用し、試験１〜３及び比較試験１に係る積層体のヘイズ及びクラリティを測定した。表１に結果を示す。図６は、接合面積割合と、電磁波抑制シートのヘイズ及びクラリティとの関係を示すグラフである。
【００４７】
（試験４）
試験２と同様にして、導電メッシュの少なくとも一部が抑制層と粘着層に埋め込まれている積層体を準備した。写像性測定器（スガ試験機株式会社製）を使用し、試験４及び比較試験１に係る積層体の写像性の評価を評価した。なお、写像性の測定は、幅の異なる複数の光学くしを使用して行われるものである。写像性はクラリティと相関があるパラメータであり、この数値が高いほど文字等の解像度が高いことを示すパラメータである。表２に結果を示す。なお、表２には試験４及び比較試験１に係る積層体の全光線透過率の測定値も記載した。
【００４８】
【表１】
2020167292.tif 000003
【００４９】
【表２】
2020167292.tif 000004
【符号の説明】
【００５０】
１…透明ガスバリア層（表面保護層）、１ａ…透明基材フィルム、１ｃ…ガスバリア性被覆層、１ｖ…蒸着層、２…電磁波透過層、３…抑制層、５…導電メッシュ、５ａ…横線、５ｂ…縦線、５ｇ…開口、７…粘着層、１０…電磁波抑制シート、Ｒ…領域
【図１】
2020167292.tif 000005
【図２】
2020167292.tif 000006
【図３】
2020167292.tif 000007
【図４】
2020167292.tif 000008
【図５】
2020167292.tif 000009
【図６】
2020167292.tif 000010